Composition sous forme de poudre comprenant un polymère P1 comprenant des unités monomériques issues d’un monomère M0 étant le fluorure de vinylidène ou des unités monomériques issues d’un monomère M2 de formule R 1 R 2 C=C(R 3 )C(O)R dans laquelle les substituants R 1 , R 2 et R 3 sont indépendamment les uns des autres sélectionnés parmi le groupe consistant en H et C 1 -C 5 alkyle ; R est sélectionné parmi le groupe consistant en –NHC(CH 3 ) 2 CH 2 C(O)CH 3 ou –OR’ avec R’ sélectionné parmi le groupe consistant en H et C 1 -C 18 alkyle optionnellement substitué par un ou plusieurs groupement(s) –OH ou un hétérocycle à cinq ou six chainons comprenant au moins un atome d’azote dans sa chaine cyclique ; ou un mélange desdites unités monomériques M0 ou M2 ; caractérisé en ce que ledit polymère P1 a une distribution de taille de particules Dv99 inférieure ou égale à 89 µm et une distribution de taille de particules Dv10 supérieure ou égale à 2,0 µm. Composition selon la revendication précédente caractérisé en ce que ledit polymère P1 est un homopolymère du fluorure de vinylidène ou un copolymère comprenant des unités monomériques issues du fluorure de vinylidène et des unités monomériques issues d’un monomère M1 sélectionné parmi le groupe consistant en le fluorure de vinyle, le tétrafluoroéthylène, l’hexafluoropropylène, les trifluoropropènes, les tétrafluoropropènes, l’hexafluoroisobutylène, le perfluorobutyléthylène, les pentafluoropropènes, les perfluoroalkylvinyléthers le bromotrifluoroéthylène, le chlorofluoroethylène, le chlorotrifluoroéthylène et le chlorotrifluoropropène ou un mélange de ceux-ci ; ou un copolymère comprenant des unités monomériques issues du fluorure de vinylidène et des unités monomériques issues d’un monomère M2 tel que défini à la revendication précédente. Composition selon la revendication précédente caractérisé en ce que ledit monomère M1 est l’hexafluoropropylène. Composition selon l’une quelconque des revendications précédentes 2 ou 3 caractérisé en ce que la teneur massique en ledit monomère M1 dans ledit polymère P1 est compris entre 0,5% et 15% sur base du poids total dudit polymère P1 ou la teneur massique en ledit monomère M2 dans ledit polymère P1 est compris entre 0,01% et 10% sur base du poids total dudit polymère P1. Composition selon l’une quelconque des revendications précédentes 2 à 4 caractérisé en ce que la viscosité à l’état fondu dudit polymère P1 est supérieure ou égale à 60 kP à 230°C et à une vitesse de cisaillement de 100 s-1 mesurée selon la norme ASTM D3835. Composition selon l’une quelconque des revendications précédentes 2 à 5 caractérisé en ce que ledit polymère P1 comprend également un groupement fonctionnel sélectionné parmi le groupe consistant en acide carboxylique, anhydride d’acide carboxylique, esters d’acide carboxylique, groupes époxy, amide, hydroxyle, carbonyle, mercapto, sulfure, oxazoline, phénoliques, ester, éther, siloxane, sulfonique, sulfurique, phosphorique, et phosphonique ; de préférence acide carboxylique, anhydride d’acide carboxylique, esters d’acide carboxylique, hydroxyle, phosphorique et phosphonique. Composition selon la revendication 1 caractérisé en ce que ledit polymère P1 contient des motifs monomériques issus d’un monomère M2 sélectionné parmi le groupe consistant en l’acide acrylique, l'acrylate de méthyle, l'acrylate d'éthyle, l'acrylate de propyle, l'acrylate de n-butyle, l'acrylate d'isobutyle, l’acrylate de t-butyle, l’acrylate de n-dodécyle, l'acrylate d'amyle, l'acrylate d'isoamyle, l'acrylate d'hexyle, l'acrylate de 2-éthylhexyle, l'acrylamide de diacétone, l'acrylate de lauryle, l’acrylate de n-octyle, le méthacrylate d’hydroxypropyle, l’acrylate d’hydroxybutyle, l’acide acrylique de méthyle, le méthacrylate de méthyle, le méthacrylate d'éthyle, le méthacrylate de propyle, le méthacrylate de n-butyle, le méthacrylate d'isobutyle, le méthacrylate de t-butyle, le méthacrylate de n-dodécyle, le méthacrylate d'amyle, le méthacrylate d'isoamyle, le méthacrylate d'hexyle, le méthacrylate de 2-éthylhexyle, le méthacrylate de lauryle, le méthacrylate de n-octyle, le méthacrylate d’ureido et les mélanges de ceux-ci. Composition selon l’une quelconque des revendications précédentes caractérisé en ce que ledit polymère P1 a une distribution de taille de particules Dv90 inférieure ou égale à 50 µm. Composition selon l’une quelconque des revendications précédentes caractérisé en ce que ledit polymère P1 est dépourvu de fluorosurfactants. Séparateur pour dispositif électrochimique choisi dans le groupe : Li-ion, condensateur, condensateur électrique à double couche, et assemblage membrane électrode (AME) pour pile à combustible, ledit séparateur comprenant un support poreux et ladite composition selon l’une quelconque des revendications précédentes 1 à 9. Batterie secondaire Li-ion comprenant une anode, une cathode et un séparateur, dans laquelle ledit séparateur est selon la revendication précédente. Liant pour batterie Li-ion comprenant ladite composition selon l’une quelconque des revendications précédentes 1 à 9. Electrode pour batterie lithium-ion comportant un collecteur métallique dont au moins une face est recouverte d’une couche de substrat contenant une substance active et un liant, caractérisé en ce que ledit liant est selon la revendication précédente. Batterie secondaire Li-ion comprenant une anode, une cathode et un séparateur, dans laquelle l’anode ou la cathode est une électrode selon la revendication précédente.